(57)【要約】  酸化物半導体においてｐ型半導体を実現可能にし、透明性、移動度、耐候性の優れた酸化物半導体を提供する。  Ｓｎ及びＮｂを含むパイロクロア構造を有し、組成比Ｓｎ／Ｎｂが０．８１≦Ｓｎ／Ｎｂ＜１．０である酸化物複合体により、酸化物半導体を実現した。該酸化物半導体は、２．２ｅＶというワイドギャップを有するため可視光領域で透明性を有し、かつ高移動度のｐ型半導体である。Ｓｎが組成式Ｓｎ２Ｎｂ２Ｏ７の量論組成に対して少ないとき、即ちＳｎ／Ｎｂ＜１のときに、構造欠陥Ｖ’’Ｓｎの生成により、ｐ型を実現でき、組成比Ｓｎ／Ｎｂが０．８１以上のとき、パイロクロア構造をとる。
2017069022.tif 000002
【特許請求の範囲】
【請求項１】
Ｓｎ及びＮｂを含むパイロクロア構造を有する酸化物複合体からなり、組成比Ｓｎ／Ｎｂが０．８１≦Ｓｎ／Ｎｂ＜１．０であることを特徴とする酸化物半導体。
【請求項２】
正孔が荷電担体となることを特徴とする請求項１記載の酸化物半導体。
【発明の詳細な説明】
【技術分野】
【０００１】
本発明は、酸化物複合体により構成される酸化物半導体に係り、特にｐ型半導体特性を実現可能とする酸化物半導体に関する。
【背景技術】
【０００２】
従来、酸化物複合体として、可視光領域で高い透明性をもち、かつ高い電気伝導性を示す透明導電体材料や透明半導体材料が知られ、透明電極等に広く用いられている。例えば、透明半導体には、Ｉｎ２Ｏ３、ＺｎＯ、ＳｎＯ２、及びこれらの母体材料に不純物を添加したＳｎ添加Ｉｎ２Ｏ３、Ａｌ添加ＺｎＯ、Ｇａ添加ＺｎＯ、Ｓｂ添加ＳｎＯ２、Ｆ添加ＳｎＯ２などが知られているが、これらは全て電子が荷電担体となるｎ型半導体である。一方、半導体には正孔を荷電担体とするｐ型半導体がある。可視光領域で透明なｎ型とｐ型の半導体がそろえば、ｐｎ接合を形成することによって、可視光領域で透明なダイオードやトランジスタ、太陽電池などを作ることが可能となる。【０００３】
すでにＣｕ２ＯやＮｉＯなどがｐ型半導体として知られているが、可視光領域に光吸収があり、強い着色を持っているため、透明ではない。１９９０年以降、透明ｐ型導電体の研究開発がすすめられ、いくつかの新しい透明ｐ型導電体が報告された。例えばデラフォサイト構造をもつＡＢＯ２（Ａ＝ＣｕまたはＡｇの少なくとも１種類、Ｂ＝Ａｌ、Ｇａ、Ｉｎ、Ｓｃ、Ｙ、Ｃｒ、ＲｈまたはＬａの少なくとも１種類）の化学式で表される酸化物複合体、ＬｎＣｕＯＣｈ（Ｌｎ＝ランタノイド元素またはＹの少なくとも１種類、Ｃｈ＝Ｓ、Ｓｅ、またはＴｅの少なくとも一種類）の化学式で表されるオキシカルコゲナイド化合物、ＺｎＯの化学式で表される酸化亜鉛などである。しかし、デラフォサイト構造をもつ化合物は正孔の移動度が低い。また、オキシカルコゲナイド化合物は、移動度や正孔濃度はかなり高いが、大気雰囲気中で酸化してしまい、特性劣化が著しい。また、酸化亜鉛は、もともと電子を荷電担体とするｎ型半導体であるため、電子を生成する構造欠陥濃度を極限まで少なくし、かつ窒素などのｐ型半導体特性を発現する構造欠陥を導入する必要がある。そのため、ｐ型の構造欠陥導入にともなうｎ型構造欠陥生成やｎ型構造欠陥濃度の低減の困難さなどから、ｐ型半導体特性を有する酸化亜鉛の作製が難しく再現性に乏しい。よって、電子デバイスに適した透明ｐ型半導体は実現が困難である。【０００４】
酸化物半導体は、酸素を含む大気中で酸化反応に強い半導体材料として期待されている。ところが、酸化物でｐ型伝導性を実現することは難しい。これは酸化物では価電子帯上端部の電子が酸素イオン上に局在するためである。デラフォサイト化合物では価電子帯上端部に金属のｄ軌道成分を導入し、オキシカルコゲナイド化合物では価電子帯上端部にカルコゲン元素のｐ軌道成分を導入して、価電子帯上端部の電子の局在性を低下させている。また、価電子帯の上端部にｄ軌道やｐ軌道よりも大きな電子軌道半径をもつ金属元素のｓ軌道を導入すれば、価電子帯上端部の電子の局在性を低下させ、高い移動度が期待できる。加えてｓ軌道の等方的な球状構造は結合角や結合距離のばらつきを引き起こす結晶構造の乱れに対する移動度の低下を抑制できることが期待される。この考え方に基づいて価電子帯上端部にスズのｓ軌道成分を導入した酸化スズ（ＳｎＯ）においてｐ−チャンネルトランジスタの作製が報告されている（例えば特許文献１参照）。また、ＳｎＯのバンドギャップは０．７ｅＶと可視光領域よりも小さいエネルギーのため可視光領域に強い着色があり、可視光領域での透明性は確保できないことが知られている。【０００５】
パイロクロア構造の酸化物に関連して、次のような公知文献がある。【０００６】
組成式Ｓｎ２Ｎｂ２Ｏ７で表されるパイロクロア構造を有する金属酸化物は、価電子帯上端部がＳｎの５ｓ成分から構成されることが報告されている（非特許文献１参照）。【０００７】
簡便な組成式でＳｎ２Ｎｂ２Ｏ７と記述される化合物の構造に関する研究で、（１）２価のＳｎサイトの一部が欠損していること、（２）５価のＮｂサイトの一部に酸化されて４価になったＳｎの一部が置換されること、が知られている。これら２つの構造欠陥を表記すれば、Ｓｎ２−ｘ（Ｎｂ２−ｙＳｎｙ）Ｏ７−ｘ−０．５ｙとなる。さらにｘ、ｙ＝０．１−０．４８の範囲でパイロクロア構造を維持すると記載されている（非特許文献２）。【０００８】
また、パイロクロア構造の酸化物は、光を照射することによって有機物の分解が起こり光触媒として働くとの報告がある（特許文献２、３参照）。特許文献２には、Ｓｎ２Ｎｂ２Ｏ７（酸化物半導体）と酸化チタンとからなる酸化物複合体の光触媒が報告されている。特許文献２では、該光触媒は、伝導帯底部の電子のエネルギーレベルと価電子帯頂上の電子のエネルギーレベルがそれぞれ異なる異種の酸化物半導体による接合部を有する酸化物複合体により構成される。特許文献３には、ＡＢＯ４＋ｘ（ただし、−０．２５≦ｘ≦０．５、ＡイオンはＳｎ元素、ＢイオンはＮｂ、Ｔａから選択された１種以上の元素）で表され、蛍石構造からみて酸素イオン欠損が規則的に存在しかつ陽イオンが規則配列したパイロクロア型構造の酸素欠損位置に酸素が充填されたパイロクロア関連構造、α−ＰｂＯ２関連構造あるいはルチル関連構造のいずれかの構造を有する光触媒が報告されている。該光触媒に対して、比較例１として、酸化の進んでいないＳｎ２Ｎｂ２Ｏ７のパイロクロア構造の生成物がほとんど光触媒性を有していないこと報告されている。
【先行技術文献】
【特許文献】
【０００９】
【特許文献１】国際公開２０１０／０１０８０２号公報
【特許文献２】特開２００３−１１７４０７号公報
【特許文献３】特開２００４−３４４７３３号公報
【非特許文献】
【００１０】
【非特許文献１】Y. Hosogi、 Y. Shimodaira、 H. Kato、 H. Kobayashi、 A. Kudo、 Chemistry of Materials 20、 1299 (2008)
【非特許文献２】M. A. Subramanian、 G. Aravamudan、 G. V. Subba Rao、 Progress in Solid State Chemistry 15、 55 (1983)
【発明の概要】
【発明が解決しようとする課題】
【００１１】
従来、酸素を含む大気中で酸化反応に強い酸化物半導体において、電子デバイスに適した透明ｐ型半導体は実現が困難であった。特に、可視光領域で透明なｎ型とｐ型の半導体が揃えばｐｎ接合が作成でき、透明な半導体装置が期待されるが、実現が困難であった。【００１２】
本発明は、これらの問題を解決しようとするものであり、本発明は、可視光領域で光吸収が少なく、かつ高い荷電担体の移動度が実現できる新規な酸化物半導体を提供することを目的とする。また、本発明は、ｐ型の半導体特性を示す酸化物半導体を提供することを目的とする。
【課題を解決するための手段】
【００１３】
本発明は、前記目的を達成するために、以下の特徴を有するものである。【００１４】
本発明は、酸化物半導体であって、Ｓｎ及びＮｂを含むパイロクロア構造を有する酸化物複合体からなり、組成比Ｓｎ／Ｎｂが０．８１≦Ｓｎ／Ｎｂ＜１．０であることを特徴とする。また、本発明の酸化物半導体は、正孔が荷電担体となることを特徴とする。
【発明の効果】
【００１５】
本発明によれば、酸化物半導体において、ワイドギャップを有する透明でかつ高移動度の半導体を実現できた。また、本発明の酸化物半導体により、ｐ型の酸化物半導体を実現できた。本発明の酸化物半導体では、ＳｎとＮｂを含むパイロクロア構造を有するので、バンドギャップが２．２ｅＶというワイドギャップを実現できるため、可視光領域で高い透明性を有する。【００１６】
本発明の酸化物半導体は価電子帯上端部がＳｎの５ｓ成分から構成される。このことにより、ｓ軌道は軌道半径が大きく等方的な球状であるため、電子の局在性を低下させ、高い移動度が構造乱れに対しても実現できるという効果を奏する。【００１７】
本発明の半導体は、酸化物からなるので、耐候性を有するため、本発明のｐ型酸化物半導体とｎ型酸化物半導体によるｐｎ接合を形成すれば、耐候性に優れた電子デバイスを実現できる。
【図面の簡単な説明】
【００１８】
【図１】第１の実施の形態における、酸化物複合体の分析組成値（Ｓｎ／Ｎｂ）ａｆｔｅｒが０．６８、０．８１、０．９１、０．９９８である場合のＸ線回折パターンを示す図である。
【図２】第１の実施の形態における、仕込み組成値（Ｓｎ／Ｎｂ）ｂｅｆｏｒｅと焼成後の分析組成値（Ｓｎ／Ｎｂ）ａｆｔｅｒの関係を表す図である。
【図３】第１の実施の形態における、分析組成値（Ｓｎ／Ｎｂ）ａｆｔｅｒに対する比抵抗の変化を示す図である。
【図４】第１の実施の形態における、分析組成値（Ｓｎ／Ｎｂ）ａｆｔｅｒに対する荷電担体の濃度の変化を示す図である。
【発明を実施するための形態】
【００１９】
本発明の実施の形態について以下説明する。
【００２０】
本発明者は、パイロクロア構造の酸化物複合体において、半導体特性がＳｎ／Ｎｂの組成比により影響をうけることに着目して研究開発を行い、優れた半導体特性を有し、また、ｐ型の半導体特性を有する酸化物半導体を得るに到ったものである。
【００２１】
本発明の実施の形態の酸化物半導体は、価電子帯の上端部がＳｎの５ｓ軌道から構成されたバンドギャップの小さいＳｎＯに対して、Ｎｂ２Ｏ５との複酸化物形成によって結合のイオン性を高め、バンドギャップのワイド化を実現した組成式Ｓｎ２Ｎｂ２Ｏ７において、結晶構造がパイロクロア（pyrochlore）構造を有し、かつＳｎとＮｂの組成比Ｓｎ／Ｎｂが０．８１≦Ｓｎ／Ｎｂ＜１．０である半導体である。
【００２２】
また、本発明の実施の形態の酸化物半導体は、ｐ型の荷電担体である正孔を形成するように、Ｓｎが量論組成比に対して少ない組成をもつＳｎ２Ｎｂ２Ｏ７であって、構造欠陥の表記法であるクレーガー＝ビンク（Ｋｒｏｇｅｒ−Ｖｉｎｋ）の表記法で「Ｖ’’Ｓｎ」と表記される構造欠陥を有する半導体である。
【００２３】
ｐ型半導体特性が発現する機構は以下のように考えることができる。
【００２４】
上記非特許文献２の説明で述べたように、簡便な組成式でＳｎ２Ｎｂ２Ｏ７と記述される化合物において、２つの構造欠陥を表記すればＳｎ２−ｘ（Ｎｂ２−ｙＳｎｙ）Ｏ７−ｘ−０．５ｙとなる。ｘ、ｙ＝０．１−０．４８の範囲でパイロクロア構造を維持する。
【００２５】
ところで、これらの２つの構造欠陥は、クレーガー＝ビンクの表記法によれば、それぞれＶ’’ＳｎとＳｎ’Ｎｂとなり、いずれも負電荷をもった構造欠陥となる。したがって、これらの欠陥が生成した場合、いずれも正孔の生成をもたらす構造欠陥中心となると考えられる。つまり、量論組成よりも少ない、すなわちＳｎ／Ｎｂ＜１は、Ｖ’’Ｓｎで表される構造欠陥を示していることになる。Ｓｎ２Ｎｂ２Ｏ７においてＳｎＯの蒸気圧はＮｂ２Ｏ５の蒸気圧に比べて大きいので、化合物合成時の焼成過程において、Ｎｂに対してＳｎの優先的な揮発が生じ、これがＶ’’Ｓｎの生成をもたらすと考えられる。
【００２６】
パイロクロア構造の酸化物複合体において、上記非特許文献２をはじめ、従来、ｐ型半導体特性が発現したものはなかった。それは、−２価の欠陥Ｖ’’Ｓｎの生成は、同時に＋２価の酸素欠損Ｖ・・Ｏを生成し、電荷補償してしまうので、正孔の生成によるｐ型伝導の発現が得られないため、と考えられる。Ｖ’’ＳｎとＶ・・Ｏの生成量は酸化物複合体を作製するときの温度や雰囲気ガス条件に依存すると考えられる。本発明では、Ｖ’’Ｓｎの生成を試料調製時の組成比Ｓｎ／Ｎｂを変えることで制御する一方、Ｖ・・Ｏは雰囲気ガス条件によって制御する。これによりＶ’’ＳｎとＶ・・Ｏの同時生成による電荷補償を抑制し、ｐ型半導体特性の発現につながったと考えられる。ｐ型半導体特性はバルク状でも薄膜状でも発現する。
【００２７】
本実施の形態のｐ型半導体とｐｎ接合を形成するのに適するｎ型半導体として、Ｉｎ２Ｏ３、ＺｎＯ、ＳｎＯ２、及びこれらの母体材料に不純物を添加したＳｎ添加Ｉｎ２Ｏ３、Ａｌ添加ＺｎＯ、Ｇａ添加ＺｎＯ、Ｓｂ添加ＳｎＯ２、Ｆ添加ＳｎＯ２等が挙げられ、特にＺｎＯが、キャリア濃度の制御の容易性による絶縁体から半導体まで作製できる特徴に加え、パターニングの際のエッチングやしやすさや原料の希少性の問題がないこと等の点から好ましい。
【００２８】
（第１の実施の形態）
本実施の形態では、Ｓｎ及びＮｂを含むパイロクロア構造を有する酸化物複合体からなる酸化物半導体について説明する。Ｓｎ、Ｎｂ及び酸素からなるパイロクロア構造を有する酸化物複合体において、組成比Ｓｎ／Ｎｂに対応する特性を調べた。以下に示すように、組成比Ｓｎ／Ｎｂが０．８１≦Ｓｎ／Ｎｂ＜１．０で、パイロクロア構造を示し、かつ正孔を荷電担体とするｐ型半導体特性を発現する。
【００２９】
［Ｓｎ及びＮｂを含むパイロクロア構造を有する酸化物複合体の製造］
（実施例１）
ＳｎＯ粉末（株式会社高純度化学研究所  純度９９．５％）とＮｂ２Ｏ５（株式会社高純度化学研究所  純度９９．９％）を秤量したものを、メノウ製乳鉢に入れ、エタノール（和光純薬株式会社  特級）を加えながら約１時間湿式混合した。このとき、ＳｎＯとＮｂ２Ｏ５は、ＳｎとＮｂの比（Ｓｎ／Ｎｂ）が原子数比で０．９５、１．００、１．１０、１．２０、１．３０、１．４０となるように混合した。この仕込み組成値を以後「（Ｓｎ／Ｎｂ）ｂｅｆｏｒｅ」と表記する。試料調整時の試薬秤量の量を表１にまとめて示す。なお、（Ｓｎ／Ｎｂ）ｂｅｆｏｒｅが０．８５の試料は、後述する比較例１に対応する。
【００３０】
【表１】
2017069022.tif 000003
【００３１】
その後、室温で一晩放置してエタノールを乾燥させ、およそ６等分した粉末を一軸加圧（直径１５ミリ、１７０ＭＰａ）し、６個の円板状の圧粉体を作製した。アルミナボート上に圧粉体をのせ、直径５０ミリ、長さ８００ミリのアルミナ炉心管をもつ電気炉中に入れ、窒素ガスを流量１５０ｍｌ／分流しながら９００℃で４時間仮焼成した。仮焼成した圧粉体はメノウ製乳鉢内で解砕し、バインダーとしてポリビニルアルコール水溶液を試料に対して２ｗｔ．％となるように添加してエタノールとともに混合し、室温で一晩放置して乾燥させた。その後、ふるいで粒径を２１２μｍ以下にそろえ、一軸加圧（直径１５ミリ、１７０ＭＰａ）した後に静水圧成形（２８５ＭＰａ）を行い、直径約１５ｍｍ、厚さ約１．２ｍｍの成形体を作製した。得られた成形体はアルミナボートに乗せ、窒素ガス（流量：１５０ｍｌ／分）を流しながら１１００℃で４時間本焼成した。後述する表２に示すように、試料番号１乃至５は、仕込み組成値（（Ｓｎ／Ｎｂ）ｂｅｆｏｒｅ）がそれぞれ１．４０、１．３０、１．２０、１．００、０．９５で、焼成時の窒素ガス（Ｎ２ガス）流量が１５０ｍｌ／分の条件で作製した試料である。
【００３２】
（比較例１）
比較例１は、ＳｎＯとＮｂ２Ｏ５を、ＳｎとＮｂの比（Ｓｎ／Ｎｂ）が原子数比で０．８５となるように混合した点でのみ実施例１と異なる例である。比較例１（試料番号６）は、作製条件を実施例１と同様にして、焼成時の窒素ガス（Ｎ２ガス）流量が１５０ｍｌ／分の条件で作製した。
【００３３】
（実施例２）
実施例２は、実施例１とは、焼成時の窒素ガス（Ｎ２ガス）流量のみが異なり、他の作製条件は同様にして実施した。後述する表２に示すように、試料番号７乃至１２は、仕込み組成値（（Ｓｎ／Ｎｂ）ｂｅｆｏｒｅ）がそれぞれ１．４０、１．３０、１．２０、１．１０、１．００、０．９５で、焼成時の窒素ガス（Ｎ２ガス）流量が５０ｍｌ／分の条件で作製した試料である。
【００３４】
（実施例３）
実施例３は、実施例１とは、焼成時の窒素ガス（Ｎ２ガス）流量のみが異なり、他の作製条件は同様にして実施した。後述する表２に示すように、試料番号１３及び１４は、仕込み組成値（（Ｓｎ／Ｎｂ）ｂｅｆｏｒｅ）がそれぞれ１．３０、１．００で、焼成時の窒素ガス（Ｎ２ガス）流量が２０ｍｌ／分の条件で作製した試料である。
【００３５】
［Ｓｎ及びＮｂを含むパイロクロア構造を有する酸化物複合体の分析組成値と電気特性］
実施例１、２、３及び比較例１で得られた試料の結晶構造の同定は、Ｘ線回折装置（パナリティカル  X’Pert Pro MRD）により行った。焼成後のＳｎ／Ｎｂの組成比の見積もりは波長分散型蛍光Ｘ線分析装置（リガクＺＳＸ）を用いた。焼成後の分析組成値は「（Ｓｎ／Ｎｂ）ａｆｔｅｒ」と表記する。試料の電気特性の評価は、円形試料の四隅に金電極を蒸着した試料を準備し、ファンデルパウ配置によりホール効果測定装置（東陽テクニカ  Resitest 8310）を用いて行った。すべての測定は室温で行った。
【００３６】
図１に、Ｓｎ２Ｎｂ２Ｏ７試料の（Ｓｎ／Ｎｂ）ａｆｔｅｒによるＸ線回折パターンの変化を示す。図１の横軸は、ＣｕＫα線を使った入射角度Θに対する回折角度２Θである。（Ｓｎ／Ｎｂ）ａｆｔｅｒが０．８１、０．９１、０．９９８の場合のＸ線回折パターンには、立方晶系に属するパイロクロア構造をもつＳｎ２Ｎｂ２Ｏ７に帰属するピーク（黒丸で示す（２２２）（４００）（４４０）（６２２）等）が顕著に表れている。一方、（Ｓｎ／Ｎｂ）ａｆｔｅｒが０．６８では、単斜晶系に属するフォーダイト（foordite）構造をもつＳｎＮｂ２Ｏ６に帰属するピークのみが見られ、パイロクロア構造は得られなかった。このことから、分析組成値が０．８１≦（Ｓｎ／Ｎｂ）ａｆｔｅｒ＜１．００の範囲の試料は、立方晶系に属するパイロクロア構造をもつＳｎ２Ｎｂ２Ｏ７であることが分かる。
【００３７】
表２に、仕込み組成値（（Ｓｎ／Ｎｂ）ｂｅｆｏｒｅ）と焼成時の窒素ガス（Ｎ２ガス）流量を変えて作製した試料の、分析組成値（Ｓｎ／Ｎｂ）ａｆｔｅｒと電気測定結果（比抵抗、荷電担体の濃度、移動度、荷電担体のタイプ）をまとめて示す。
【００３８】
【表２】
2017069022.tif 000004
【００３９】
図２に、試料の仕込み組成値（（Ｓｎ／Ｎｂ）ｂｅｆｏｒｅ）と焼成後の分析組成値（（Ｓｎ／Ｎｂ）ａｆｔｅｒ）をプロットしたものを示す。仕込み組成値が０．８５≦（Ｓｎ／Ｎｂ）ｂｅｆｏｒｅ≦１．３の間では、（Ｓｎ／Ｎｂ）ｂｅｆｏｒｅの増加に伴い、（Ｓｎ／Ｎｂ）ａｆｔｅｒが増加していた。しかし、（Ｓｎ／Ｎｂ）ｂｅｆｏｒｅ＝１．４では（Ｓｎ／Ｎｂ）ａｆｔｅｒの値が減少していた。これはパイロクロア構造を構成しない過剰のＳｎが焼成時に優先的に蒸発したためと考えられる。つまり、パイロクロア構造をもつ組成式Ｓｎ２Ｎｂ２Ｏ７で表される化合物は、焼成後の分析組成値（Ｓｎ／Ｎｂ）ａｆｔｅｒが１．０≦（Ｓｎ／Ｎｂ）ａｆｔｅｒとなることは難しいことを示している。よって、本実施の形態では、厳密には、量論組成よりも少ない、すなわちＳｎ／Ｎｂ＜１の組成が得られている。
【００４０】
図３に、（Ｓｎ／Ｎｂ）ａｆｔｅｒに対する比抵抗の変化を示す。図３は、（Ｓｎ／Ｎｂ）ａｆｔｅｒがおよそ０．８１からおよそ１．０の範囲における、比抵抗の値を示す。試料の比抵抗は（Ｓｎ／Ｎｂ）ａｆｔｅｒの減少に従って低下しており、比抵抗と（Ｓｎ／Ｎｂ）ａｆｔｅｒによい相関があることがわかる。図３では、焼成時の窒素流量が１５０ｍｌ／ｍｉｎ．（黒丸）、５０ｍｌ／ｍｉｎ．（黒三角）、２０ｍｌ／ｍｉｎ．（白丸）の場合を示した。なお、図中のエラーバーは標準偏差σを示す。
【００４１】
図４に、（Ｓｎ／Ｎｂ）ａｆｔｅｒに対する荷電担体の濃度の変化を示す。図４でも、焼成時の窒素流量が１５０ｍｌ／ｍｉｎ．（黒丸）、５０ｍｌ／ｍｉｎ．（黒三角）、２０ｍｌ／ｍｉｎ．（白丸）の場合を示した。図４においても、エラーバーは標準偏差σを示す。図４に示されるように、（Ｓｎ／Ｎｂ）ａｆｔｅｒがおよそ０．８１からおよそ１．０の範囲において、試料によるばらつきが大きく、図３の比抵抗の結果よりばらつきが大きいが、（Ｓｎ／Ｎｂ）ａｆｔｅｒの減少に従って荷電担体の濃度が増加していることが分かる。これはパイロクロア構造中のＳｎが欠損し、Ｓｎの空孔Ｖ’’ＳｎがＳｎ／Ｎｂの減少によって生成したものと考えられる。Ｓｎの空孔Ｖ’’Ｓｎはキャリア正孔を生成する欠陥であるため、Ｖ’’Ｓｎの増加に伴いｐ型半導体の荷電担体である正孔の濃度が増加したと考えられる。
【００４２】
以上、Ｘ線回折による結晶相の同定、およびホール効果測定による電気特性評価の結果から、簡便な組成式でＳｎ２Ｎｂ２Ｏ７と表される化合物では、組成比Ｓｎ／Ｎｂが０．８１≦Ｓｎ／Ｎｂ＜１．０となる場合において、パイロクロア構造単相を示し、かつ正孔を荷電担体とするｐ型半導体特性を発現することが明らかである。
【００４３】
上述の酸化物複合体の製造方法によりバルク状の複合体の場合を例示したが、薄膜状でも同様のｐ型特性が得られる。薄膜状の酸化物半導体は、スパッタリング法、加熱や電子ビームによる蒸着法、イオンプレーティング法などの真空成膜技術に加え、溶液を出発原料としたスピンコーティング法やスプレーコーティング等の酸化物薄膜製造技術により製造できる。
【００４４】
なお、上記実施の形態等で示した例は、発明を理解しやすくするために記載したものであり、この形態に限定されるものではない。
【産業上の利用可能性】
【００４５】
本発明の酸化物半導体は、ｐ型半導体を実現可能であるので、可視光領域で透明なｎ型とｐ型の半導体によりｐｎ接合を実現でき、透過型ディスプレイや透明トランジスタ等の装置に広く利用でき、産業上有用である。
【図１】
2017069022.tif 000005
【図２】
2017069022.tif 000006
【図３】
2017069022.tif 000007
【図４】
2017069022.tif 000008
【国際調査報告】
2017069022.tif 000009
2017069022.tif 000010
2017069022.tif 000011
2017069022.tif 000012